化粧品製剤の耐水性を改善するための薬剤としての、a40~95重量のNビニルピロリドン、およびb5~60重量の疎水性修飾アクリル酸誘導体を含むコポリマーの使用。疎水性修飾アクリル酸誘導体が、式I式中、R1は水素またはメチルであり、R2はC8~C32アルキルであるのアクリル酸エステルまたはメタクリル酸エステルである、請求項1に記載のコポリマーの使用。化粧品製剤が、少なくとも1種の水溶性、水不溶性または水難溶性の活性成分または効果物質を含む、請求項1または2に記載のコポリマーの使用。化粧品製剤が、サンスクリーン組成物または目、唇もしくは顔用のメイクアップ組成物である、請求項1~3のいずれか1項に記載のコポリマーの使用。少なくとも1種のUVフィルターを含むサンスクリーン組成物の耐水性を改善するため、およびまたはこの少なくとも1種のUVフィルターを含むサンスクリーン組成物の日焼け防止指数を増大させるための薬剤としての、a40~95重量のNビニルピロリドン、およびb5~60重量の疎水性修飾アクリル酸誘導体を含むコポリマーの使用。化粧品製剤の耐水性を改善する方法であって、a40~95重量のNビニルピロリドン、およびb5~60重量の疎水性修飾アクリル酸誘導体を含むコポリマーを、化粧品製剤の調製に加える、前記方法。少なくとも1種の水不溶性または水難溶性の活性成分または効果物質、ならびにa40~95重量のNビニルピロリドン、およびb5~60重量の疎水性修飾アクリル酸誘導体を含む少なくとも1種のコポリマーを含む、サンスクリーン組成物および目、唇または顔用のメイクアップ組成物からなる群より選択される化粧品製剤。少なくとも1種のUVフィルター、ならびにa40~95重量のNビニルピロリドン、およびb5~60重量の疎水性修飾アクリル酸誘導体を含む少なくとも1種のコポリマーを含む、サンスクリーン製剤。少なくとも1種の染料、1種の顔料または1種の効果顔料、ならびにa40~95重量のNビニルピロリドン、およびb5~60重量の疎水性修飾アクリル酸誘導体を含む少なくとも1種のコポリマーを含む、目、唇または顔用のメイクアップ組成物。コポリマーが、a60~80重量のNビニルピロリドン、およびb20~40重量の疎水性修飾アクリル酸誘導体を含み、ここで、疎水性修飾アクリル酸誘導体が、式I式中、R1は水素またはメチルであり、R2はC8~C32アルキルであるのアクリル酸エステルまたはメタクリル酸エステルであり、かつここで、コポリマーが90重量を超えるNビニルピロリドンおよび疎水性修飾アクリル酸誘導体を含む、請求項7~9のいずれか1項に記載の製剤。本発明の目的は、優れた耐水性を有し、塗布した際に、しなやかで柔らかい印象を残し、蝋のような、ベタベタした、または油っぽい感じのしない化粧品製剤に、簡単で対費用効果の高い方法で到達することであった。さらに、化粧品製剤の耐水性を改善する物質は、容易にかつ柔軟に化粧品製剤に組み込むことができなければならない。この目的は、化粧品製剤の耐水性を改善するための薬剤として、a40~95重量のNビニルピロリドン、およびb5~60重量の疎水性修飾アクリル酸誘導体を含むコポリマーを使用することにより達成される。本発明により化粧品製剤の耐水性を改善するために使用されるNビニルピロリドンと疎水性修飾アクリル酸誘導体とを含むコポリマーは、原則として公知である。このようなコポリマーの調製方法も同様に公知である。EP0876819は、例えば医薬活性成分であるジアゼパムなどの水不溶性物質の調製品における界面活性物質としてNビニルピロリドンとアクリル酸の長鎖アルキルエステルとを含むコポリマーを使用することを提案している。EP0953358は、固体の医薬品および化粧品投与形態、例えば錠剤などを製造するためのマトリックス材料としてNビニルピロリドンとアクリル酸の長鎖アルキルエステルとを含むコポリマーを使用することを提案している。EP1669374には、例えばモノマーNビニルピロリドンとステアリルメタクリレートとのコポリマーの水性分散液の調製法が記載されている。耐水性を改善するための本発明の使用において使用されるコポリマーは、a40~95重量、好ましくは50~85重量、特に好ましくは60~80重量、特に65~75重量のNビニルピロリドン、およびb5~60重量、好ましくは15~50重量、特に好ましくは20~40重量、特に25~35重量の疎水性修飾アクリル酸誘導体を含む。好ましくは、耐水性を改善するための本発明の使用において使用されるコポリマーは、80重量を超える、特に好ましくは90重量を超える、非常に好ましくは96重量を超える、特に99重量を超えるNビニルピロリドンおよび疎水性修飾アクリル酸誘導体を含む。疎水性修飾アクリル酸誘導体は、好ましくは、α位の水素基が炭化水素基例えば、アルキル基またはアリール基、好ましくはC1~C6アルキル基、特にメチルにより置換されているか、かつまたは第2のα位のカルボニル基が4個以上の炭素原子を有するアルコキシ基により置換されているアクリル酸の化合物である。疎水性修飾アクリル酸誘導体は、特に好ましくは、式I式中、R1は、水素またはメチル、特にメチルであり、R2は、C8~C32アルキル、好ましくはC10~C28アルキル、特に好ましくはC12~C24アルキル、非常に好ましくはC14~C22アルキル、特にC18nアルキルであるのアクリル酸エステルまたはメタクリル酸エステルである。アルキル基は非分枝鎖、すなわちnアルキル基であっても、一または多分枝鎖であってもよい。好ましくは、アルキル基は非分枝鎖である。好ましい疎水性修飾アクリル酸誘導体の例は、デシルアクリレート、ラウリルアクリレート、ミリスチルアクリレート、セチルアクリレート、ステアリルアクリレート、オレイルアクリレート、ベヘニルアクリレート、ヘキサコシルアクリレート、デシルメタクリレート、ラウリルメタクリレート、ミリスチルメタクリレート、セチルメタクリレート、ステアリルメタクリレート、オレイルメタクリレート、ベヘニルメタクリレートまたはヘキサコシルメタクリレートである。ステアリルアクリレートまたはステアリルメタクリレート、特にステアリルメタクリレートが特に好ましい。化粧品製剤の耐水性を改善するための本発明の使用において、65~75重量、特に約70重量のNビニルピロリドンおよび25~35重量、特に約30重量のステアリルメタクリレートを含むコポリマーが非常に好ましく、また、95重量を超えるNビニルピロリドンおよびステアリルメタクリレートを含むコポリマー、特にNビニルピロリドンおよびステアリルメタクリレートのみからなるコポリマーが非常に好ましい。耐水性を改善するための本発明の使用において使用されるコポリマーのK値FikentscherCellulosechemie1932Vol13pp5864およびpp7174によるは、通常7~130の範囲、好ましくは15~100の範囲、特に20~80の範囲である。コポリマーのK値は、コポリマーのエタノールまたはイソプロパノール中の溶液を用いて、25°Cで、K値に依存して01~5重量の範囲の濃度で測定する。本発明により化粧品製剤の耐水性を改善するために使用されるコポリマーは、固体の形態で、例えば粉末もしくは薄片として、または水性分散液として使用することができる。コポリマーの水性分散液の濃度は、1~50重量、好ましくは5~40重量、特に好ましくは15~30重量であり得る。水性分散液の粘度はコポリマーの含有量に依存する。本発明により化粧品製剤の耐水性を改善するために使用されるコポリマーは、通常、所望の効果を所望の程度に達成するために必要な濃度で化粧品製剤中に使用される。好ましくは、上により詳細に記載されるコポリマーは、化粧品製剤の総重量に対して、01~10重量、特に好ましくは05~4重量、特に1~3重量の量で使用される。本発明により化粧品製剤の耐水性を改善するために使用されるコポリマーは、実施に当たって、化粧品製剤の調製工程のいかなる好適な時点で加えてもよい。エマルションの場合、コポリマーは、乳化工程の前、乳化もしくは加熱工程中、冷却工程中または冷却工程後に水相に加えることができる。上により詳細に記載されるコポリマーは、冷水室温、約20°Cに、それ以上の熱を導入することなく分散可能である。さらに、コポリマーは中和する必要がなく、また、水または他の水性媒体中の十分な分散を達成するために他の特別な処理を必要としない。本発明の文脈の中で、化粧品製剤の耐水性の程度は2つの方法により測定することができる。第1の方法湿式によれば、耐水性の程度は、研究すべき化粧品製剤により被覆された表面上での水滴の接触角の測定に基づくinvitro試験により測定される。この方法は実験の節においてより詳細に説明する。耐水性を測定する第2の方法は、サンスクリーン組成物に関するもので、COLIPAにより日焼け止め製品の耐水性評価のためのガイドラインにおいて推奨されるinvivo法に従って実施され、ここでは、水による作用後の日焼け防止指数の、水による作用前の日焼け防止指数に対する比作用後SPF作用前SPFが試験されるサンスクリーン製剤の耐水性の指標である。本発明によりその耐水性を改善することができる化粧品製剤は、好ましくは皮膚、毛髪、まつげまたは眉に適用することができる製剤、例えば、顔、手、足または体のためのスキンケア組成物、アンチエイジング製剤、サンスクリーン組成物、防虫剤、ヘアスプレー、コンディショニングムース、ヘアジェル、ブロードライ用ローション、消臭調製品、リップケア製剤または目、唇もしくは顔用のメイクアップ組成物である。化諸品製剤は、例えば、スプレー、エマルション、ローション、ゲル、液体、スティック、ワックス、ペースト、粉末またはクリームなどのさまざまな形態で存在し得る。スキンケア組成物の例は、保湿ローションおよびクリーム、化学薬品または農薬との接触に対する保護クリーム、ベビークリームならびに日焼け後ローションである。目、唇または顔用のメイクアップ組成物の例は、マスカラ、眉ペンシル、アイシャドウ、コール、アイライナー、リップペンシル、唇輪郭ペンシル、頬紅、メイクアップルースパウダーまたは固形パウダー、下塗り剤およびコンシーラースティックである。サンスクリーン組成物の例は、サンスクリーンエマルション、サンスクリーンローション、サンスクリーンクリーム、サンスクリーンエマルションスプレー、水性サンスクリーンゲルおよびサンスクリーン液体スプレーであり、これらにおいて、種々のサンスクリーン組成物は少なくとも1種の有機または無機UVフィルター、例えばUVBフィルター、UVAフィルターもしくは広帯域フィルターを含む。本発明によりその耐水性を改善することができる化粧品製剤は、耐水性を改善するコポリマーの他に、例えば、2005年に協会IKW、FCIOおよびSKWにより完全改訂版として刊行された冊子KosmetikaInhaltstoffeFunktionen化粧品成分機能に記載されるような、認可され、化粧品工業において通常使用されるさらなる成分を含む。別の観点で、これらの化粧品製剤用成分は、例えば、さまざまな油、ワックス、溶媒、乳化剤、保存剤、抗酸化剤、ビタミン、香料、防虫剤、染料、顔料、保水剤、賦形剤、増粘剤、安定剤、緩衝剤、展着剤、酸、塩基または日焼け止めフィルターUVフィルターなどの当業者に公知の成分である。好ましくは、本発明によりその耐水性を改善することができる化粧品製剤は、少なくとも1種の水溶性、水不溶性または水難溶性の好ましくは水不溶性または水難溶性の活性成分または作用物質を含む。このような活性成分または作用物質のクラスの例は、抗酸化剤、ビタミン、ふけ防止剤、漂白剤、日焼け剤、化粧品染料、顔料および効果顔料、ならびにUVフィルターであり、好ましくは、顔料および効果顔料、ならびにUVフィルターである。顔料および効果顔料の非限定的な例は、有機レーキ、酸化鉄、二酸化チタン、オキシ塩化ビスマス、アルミニウム粉末、二酸化チタンもしくは酸化鉄によりコーティングされたマイカ、二酸化チタンもしくは酸化鉄によりコーティングされたカルシウムナトリウムボロシリケート、二酸化チタンもしくは酸化鉄によりコーティングされたアルミニウムボロシリケート、二酸化チタンもしくは酸化鉄によりコーティングされた合成フルオロ金雲母、カルミン、プルシアンブルー、酸化クロムグリーン、ウルトラマリンブルー、マンガンバイオレット、パールエッセンスまたは真珠層である。UVフィルターの非限定的な例は、化粧品への適用が認可されている以下の市販のUVフィルターINCI命名法による:PABA、カンファーベンザルコニウムメトスルフェート、ホモサレート、ベンゾフェノン3、フェニルベンズイミダゾールスルホン酸、テレフタリデンジカンファースルホン酸、ブチルメトキシジベンゾイルメタン、ベンジリデンカンファースルホン酸、オクトクリレン、ポリアクリルアミドメチルベンジリデンカンファー、エチルヘキシルメトキシシンナメート、PEG25PABA、イソアミルpメトキシシンナメート、エチルヘキシルトリアゾン、ドロメトリゾールトリシロキサン、ジエチルヘキシルブタミドトリアゾン、4メチルベンジリデンカンファー、3ベンジリデンカンファー、エチルヘキシルサリチレート、エチルヘキシルジメチルPABA、ベンゾフェノン4、メチレンビスベンゾトリアゾリルテトラメチルブチルフェノール、ビスイミダジレート、ビスエチルヘキシルオキシフェノールメトキシフェニルトリアジン、ポリシリコーン15、ジエチルアミノヒドロキシベンゾイルヘキシルベンゾエート、二酸化チタンおよび酸化亜鉛である。そこで、サンスクリーン組成物の形態の好ましい化粧品製剤は、本発明の耐水性を増大させるコポリマーの他に、少なくとも1種の前記UVフィルターを含む。UVフィルターは、通常、少なくとも005重量~30重量、特に、それぞれの国の責任ある監督官庁により許可された個々のUVフィルターの最大の許容濃度までの量で化粧品製剤に使用される。好ましくは、UVフィルターは、いずれの場合も、05重量~15重量、特に好ましくは1重量~12重量、非常に好ましくは15重量~10重量、特に2重量~8重量の量で使用される。好ましくは、本発明によりその耐水性を改善することができる化粧品製剤は、サンスクリーン組成物または目、唇もしくは顔用のメイクアップ組成物である。特に好ましいメイクアップ組成物は、アイライナー、口紅またはマスカラである。化粧品製剤は、非常に好ましくはサンスクリーン組成物である。例えばマスカラ、メイクアップ、口紅、アイシャドウ、頬紅、コールなどの目、唇または顔用のメイクアップ組成物は、耐水性を増大させるコポリマーの他に、通常、既に上に例示した活性成分および効果物質を含む。サンスクリーン組成物は、少なくとも1種の好適なUVフィルター、好ましくは前記の市販され、認可されたUVフィルターのうちの1種を含む。これらは、UVBフィルター290~320nmの範囲の吸収、UVAフィルター320~380nmの範囲の吸収または広帯域フィルター290~380nmの範囲の吸収である。サンスクリーン組成物は、通常、少なくとも2種のUVフィルターを組み合わせて含み、特に好ましくは、UVA領域およびUVB領域の両方を吸収する組合せを含む。2種のUVフィルターの製剤は、しばしば、それぞれ2種のUVフィルターのうちの1種のみを含む2つの対応する製剤の日焼け防止指数の値の合計と比較して高い日焼け防止指数を有する相乗作用。好ましくは、本発明によりその耐水性を改善することができる化粧品製剤において、UVフィルターは、通常、いずれの場合にも、化粧品製剤の総重量に対して、01~15重量、好ましくは05~10重量の量で使用される。少なくとも1種のUVフィルターおよび本発明の耐水性を増大させるコポリマーの他に、サンスクリーン組成物はさらなる化粧品助剤を含む。添加剤として考えられる通常の化粧品助剤は、例えば、共乳化剤、脂肪およびワックス、安定剤、増粘剤、生物起源活性成分、被膜形成剤、香料、染料、真珠光沢剤、保存剤、顔料、電解質例えば、硫酸マグネシウムおよびpH調節剤である。好適な共乳化剤は、好ましくは公知のWOおよびOW乳化剤、例えば、ポリグリセリンエステル、ソルビタンエステルまたは部分的にエステル化されたグリセリドである。脂肪の典型的な例はグリセリドであり;言及し得るワックスは、とりわけ、蜜蝋、パラフィンワックスまたはマイクロワックスであり、適切な場合には親水性ワックスと組み合わせる。使用することができる安定剤は、脂肪酸の金属塩、例えばステアリン酸マグネシウム、ステアリン酸アルミニウムおよびまたはステアリン酸亜鉛である。好適な増粘剤は、例えば、架橋されたポリアクリル酸およびその誘導体、多糖、特にキサンタンガム、グアーガム、寒天、アルギン酸塩およびチロース、セルロース誘導体、例えば、カルボキシメチルセルロースおよびヒドロキシエチルセルロース、ならびに脂肪酸、脂肪アルコール、モノグリセリドおよび高分子量ポリエチレングリコール脂肪酸モノおよびジエステル、ポリアクリレート例えば、LuvigelEMまたはCarbopol、ポリビニルアルコール、ポリビニルピロリドンおよびポリウレタンをベースとする会合増粘剤例えば、LuvigelSTAR、BASF製である。生物起源活性成分は、例えば、植物抽出物、タンパク質加水分解物およびビタミン複合体を意味するものと理解されるべきである。通常の被膜形成剤は、例えば、キトサン、微結晶キトサンまたは第4級化キトサンなどの親水コロイド、ポリビニルピロリドン、ビニルピロリドン酢酸ビニルコポリマー、アクリル酸系ポリマー、第4級セルロース誘導体および類似の化合物である。好適な保存剤は、例えば、ホルムアルデヒド溶液、pヒドロキシ安息香酸塩またはソルビン酸である。好適な真珠光沢剤は、例えば、エチレングリコールジステアレートなどのグリコールジステアリン酸エステル、ならびに脂肪酸および脂肪酸モノグリコールエステルである。使用することができる染料は、化粧品の目的に好適な認可された物質であり、例えば、DyesCommissionoftheGermanResearchSocietyによる刊行物KosmetischeFaerbemittel化粧品色素に記載される物質である。これらの染料は、通常、混合物全体に対して0001~01重量の濃度で使用される。一般に、さらに抗酸化剤を加えることが好ましい。使用し得る好ましい抗酸化剤は、化粧品およびまたは皮膚科への適用に通常使用されるまたは好適なすべての抗酸化剤である。抗酸化剤は、有利には、アミノ酸例えば、グリシン、ヒスチジン、チロシン、トリプトファンおよびその誘導体、イミダゾール類例えば、ウロカニン酸およびその誘導体、DLカルノシン、Dカルノシン、Lカルノシンなどのペプチドおよびその誘導体例えば、アンセリン、カロテノイド、カロテン例えば、βカロテン、リコペンおよびその誘導体、クロロゲン酸およびその誘導体、リポ酸およびその誘導体例えば、ジヒドロリポ酸、アウロチオグルコース、プロピルチオウラシルおよび他のチオール類例えば、チオロドキシン、グルタチオン、システイン、シスチン、シスタミンおよびそのグリコシル、Nアセチル、メチル、エチル、プロピル、アミル、ブチルおよびラウリル、パルミトイル、オレイル、γリノレイル、コレステリルおよびグリセリルエステルならびにその塩、ジラウリルチオジプロピオネート、ジステアリルチオジプロピオネート、チオジプロピオン酸およびその誘導体エステル、エーテル、ペプチド、脂質、ヌクレオチド、ヌクレオシドおよび塩、ならびに非常に低い許容用量例えば、pmol~μmolkgのスルホキシイミン化合物例えば、ブチオニンスルホキシイミン、ホモシステインスルホキシイミン、ブチオニンスルホン類、ペンタ、ヘキサ、ヘプタチオニンスルホキシイミンならびに金属キレート剤例えば、αヒドロキシ脂肪酸、パルミチン酸、フィチン酸、ラクトフェリン、αヒドロキシ酸例えば、クエン酸、乳酸、リンゴ酸、フミン酸、胆汁酸、胆汁抽出物、ビリルビン、ビリベルジン、EDTAおよびその誘導体、不飽和脂肪酸およびその誘導体例えば、γリノレン酸、リノール酸、オレイン酸、葉酸およびその誘導体、ユビキノンおよびユビキノールおよびその誘導体、ビタミンCおよびその誘導体例えば、アスコルビルパルミテート、Mgアスコルビルホスフェート、アスコルビルアセテート、トコフェロールおよび誘導体例えば、ビタミンEアセテート、トコトリエノール、ビタミンAおよび誘導体ビタミンAパルミテート、およびベンゾイン樹脂のコニフェリルベンゾエート、ルチン酸およびその誘導体、αグリコシルルチン、フェルラ酸、フルフリリデングルシトール、カルノシン、ブチルヒドロキシトルエン、ブチルヒドロキシアニソール、ノルジヒドログアイシン酸、ノルジヒドログアイアレチン酸、トリヒドロキシブチロフェノン、尿酸およびその誘導体、マンノースおよびその誘導体、亜鉛およびその誘導体例えば、ZnO、ZnSO4、セレンおよびその誘導体例えば、セレノメチオニン、ならびにスチルベンおよびその誘導体例えば、スチルベンオキシド、transスチルベンオキシドからなる群より選択される。また、例えば茶抽出物、ブドウ抽出物または藻類抽出物などの天然の植物性抗酸化剤複合体、ならびに例えばレスベラトロールなどの天然物質または天然物質と同一の個々の物質も有利である。化粧品およびまたは皮膚科用製品の酸化からの保護に加えて、抗酸化剤はヒトの皮膚における抗酸化およびアンチエイジング作用を達成することができる。その結果、本発明の文脈において、ヒトの皮膚の中に浸透して、そこでそれらの作用を効果的に発揮し、それにより、サンスクリーン製剤の場合、日焼け止めフィルターとある意味で相乗的に、UV光による損傷に対して、日焼けに対して、ならびに反応性酸素種およびフリーラジカルに対して皮膚を保護する抗酸化剤が非常に好ましい。特に好ましいのは、ビタミンCおよびビタミンEおよびそれらの誘導体である。調製品中の前記抗酸化剤1種または複数種の化合物の量は、調製品の総重量に対して、好ましくは0001~30重量、特に好ましくは005~20重量、特に1~10重量である。抗酸化剤としてビタミンEおよびまたはその誘導体を使用する場合、それらのそれぞれの濃度を、製剤の総重量に対して0001~10重量の範囲に選択すると有利である。ビタミンAおよびまたはその誘導体またはカロテノイドが抗酸化剤1種または複数種である場合、それらのそれぞれの濃度を、製剤の総重量に対して0001~10重量の範囲に選択すると有利である。化粧品における通常の油成分は、例えば、パラフィン油、グリセリルステアレート、イソプロピルミリステート、ジイソプロピルアジペート、セチルステアリル2エチルヘキサノエート、水素化ポリイソブテン、ワセリン、カプリル酸カプリン酸トリグリセリド、微結晶ワックス、ラノリンおよびステアリン酸である。しかしながら、このリストは一例であり、網羅的なものではない。化粧品における油および可溶化剤の非限定的な例は以下の通りINCI命名法による:イソソルバイドジメチルエーテル、ベンゾトリアゾリルドデシルpクレゾール、ジカプリリルマレエート、イソデシルオレエート、オクチルドデシルステアロイルステアレート、ヘキシルラウレート、ジブチルアジペート、ジカプリリルカーボネート、ココカプリレートカプレート、ジカプリリルエーテル、2プロピルヘプチルカプリレート、セテアリルイソノナノエート、ブチレングリコールココエート、ジエチルヘキシル26ナフタレート、トリC12~13アルキルシトレート、C12~13アルキルラクテート、ジC12~C13アルキルマレート、C12~13アルキルオクタノエート、トリデシルサリチレート、ジC12~13アルキルタルトレート、ブチルステアレート、ジエチルヘキシルアジペート、ラウリルラクテート、エチルヘキシルココエート、エチルヘキシルヒドロステアレート、オクチルステアレート、ジエチルヘキシルスクシネート、PPG2ミリスチルエーテルプロピオネート、ペンタエリスリチルテトラカプリレートカプレート、ペンタエリスリチルテトラシオステアレート、PPG3ベンジルエーテルミリステート、イソトリデシルイソノナノエート、ジPPG3ミリスチルエーテルアジペート、ジPPG2ミレス10アジペート、シクロメチコン、NNジエチルmトルアミド、ブチレングリコールジカプリレートジカプレート、トリヘプタノイン、イソデシルイソノナノエート、イソセチルサリチレート、イソデシルサリチレート、エチルヘキシルエチルヘキサノエート、ジイソプロピルアジペート、ジイソプロピルセバケート、ネオペンチルグリコールジヘプタノエート、イソステアリルネオペンタノエート、イソデシルネオペンタノエートおよびジイソプロピルセバケートおよびラウリルラクテート、イソデシルネオペンタノエート、イソプロピルラウロイルサルコシネート、ジプロピレングリコールジカプレートジカプリレート、トリオクタノイン、変性アルコール、オクチルドデカノール、エチルヘキシルベンゾエート、オクチルドデシルベンゾエート、ジプロピレングリコールジベンゾエート、イソステアリルベンゾエート、C12~15アルキルベンゾエート、C12~15アルキルベンゾエートおよびジプロピレングリコールジベンゾエートおよびPPG15ステアリルエーテルベンゾエート、ブチルオクチルサリチレート、エチルブチルアセチルアミノプロピオネート、イソプロピルミリステート、イソプロピルパルミテート、ホホバ油、イソノニルイソノナノエート、ネオペンチルグリコールジヘプタノエート、プロピレングリコールジベンゾエート、ポリエステル10およびプロピレングリコールジベンゾエート、ポリエステル7およびネオペンチルグリコールジヘプタノエート、プロピレングリコールジカプリレートジカプレート、トリデシルトリメリテート、デシルテトラデシルセテアレート、メチレンジメチルエーテル、ココグリセリド、ポリデセン、ブチルエチルプロパンジイルエチルヘキサノエート、オクチルパルミテート、鉱油、水素化ポリイソブテンおよびトコフェロール、スクアレン、プロピレングリコールイソステアレート、イソステアリルイソステアレート、オクチルドデシルラクテート、ポリグリセリル2トリイソステアレート、エリスリチルトリエチルヘキサノエート、ジイソプロピル二量体ジリノレエート、PEGPPG53トリシロキサン、ジエチルヘキシルマレート、ジメチルカプラミド、カプリリルピロリドン、セチルヘキシルヘキサノエート、カプリルカプリントリグリセリド、デシルココエート、ジエチルヘキシルカーボネート、セテアリルエチルヘキサノエート、エチルヘキシルステアレート、イソプロピルステアレート、トリスシトレート、セチルPPG2イソデセス7カルボキシレート、イソプロピルPPG2イソデセス7カルボキシレート、イソプロピルC12~15パレス9カルボキシレート、PPG3ミリスチルエーテル、フェネチルベンゾエート、プロピレングリコール、ビタミンEアセテート、および室温で液体のUVフィルター、オクチルジメチルPABA、ホモサレート、オクトクリレン、イソアミルpメトキシシンナメート、オクチルサリチレート、エチルヘキシルメトキシシンナメート、ポリシリコーン15である。以下の油および可溶化剤INCI命名法による:ジブチルアジペート、ジカプリリルカーボネート、2プロピルヘプチルカプリレート、ジエチルヘキシル26ナフタレート、C12~13アルキルラクテート、ジC12~C13アルキルマレート、ジC12~13アルキルタルトレート、PPG2ミリスチルエーテルプロピオネート、ペンタエリスリチルテトラシオステアレート、NNジエチルmトルアミド、ブチレングリコールジカプリレートジカプレート、トリヘプタノイン、イソデシルサリチレート、ジイソプロピルアジペート、ジイソプロピルセバケート、イソデシルネオペンタノエートおよびジイソプロピルセバケートおよびラウリルラクテート、イソデシルネオペンタノエート、イソプロピルラウロイルサルコシネート、プロピレングリコールジカプレートジカプリレート、エチルヘキシルベンゾエート、C12~15アルキルベンゾエート、C12~15アルキルベンゾエートおよびジプロピレングリコールジベンゾエートおよびPPG15ステアリルエーテルベンゾエート、エチルブチルアセチルアミノプロピオネート、イソプロピルミリステート、イソプロピルパルミテート、イソノニルイソノナノエート、プロピレングリコールジベンゾエート、プロピレングリコールジカプリレートジカプレート、ココグリセリド、カプリルカプリントリグリセリド、デシルココエート、ジエチルヘキシルカーボネート、イソプロピルPPG2イソデセス7カルボキシレート、イソプロピルC12~15パレス9カルボキシレート、フェネチルベンゾエート、プロピレングリコールが好ましい。以下の油および可溶化剤INCI命名法による:ジブチルアジペート、ジカプリリルカーボネート、ジC12~13アルキルタルトレート、NNジエチルmトルアミド、ブチレングリコールジカプリレートジカプレート、トリヘプタノイン、エチルヘキシルベンゾエート、C12~15アルキルベンゾエート、エチルブチルアセチルアミノプロピオネート、イソプロピルミリステート、イソプロピルパルミテート、ジエチルヘキシルカーボネート、フェネチルベンゾエート、プロピレングリコールが特に好ましい。さらに、本発明の文脈において、異なる活性機能を有する天然活性物質およびまたは天然活性物質と同一の活性物質およびまたは合成活性物質、例えば、皮膚の引き締めまたは循環の促進のためのカフェイン、セルフタンニングを目的とするジヒドロキシアセトンおよびもしくはエリスルロース、皮膚の鎮静のためのビサボロールおよびもしくはパンテノール、ならびにまたは含水量の強化保湿のため、皮膚を滑らかにするための物質、特に、皮膚の加齢に対する保護のための活性物質、例えばビタミンAおよびもしくはその誘導体、植物抽出物あるいは他のタンパク質様物質を調製品に加えてもよい。本発明の文脈における化粧品およびまたは皮膚科用調製品のさらなる成分は、例えば装飾用化粧品における皮膚の着色ならびに製品そのものの着色などの付加的機能を果たし得る。ここで一般に、顔料様、油溶性およびまたは水溶性の化粧品用着色原料を使用する。助剤および添加剤の合計含有量は、化粧品製剤に対して、1~80重量、好ましくは6~40重量であってよく、非水部分活性物質は、20~80重量、好ましくは30~70重量であってよい。化粧品製剤は、それ自体公知の方法により、すなわち、例えば高温乳化、低温乳化、高温高温低温乳化またはPIT乳化により製造することができる。これは純粋に機械的工程であり、化学反応は起こらない。本発明の方法により得られる組成物は、特にサンスクリーン調製品であり、液体、ペーストまたは固体の形態で、例えば油中水型クリーム、水中油型クリームまたはローション、エアロゾルおよびポンプフォーム、泡状クリーム、ゲル、オイル、グリーススティック、粉末、スプレーまたはアルコール水ローションとして存在し得る。最後に、原則として、耐水性の増大に寄与するさらなる公知の物質を化粧品製剤に加えてもよい。耐水性を改善するコポリマーを加えることにより、サンスクリーン組成物の日焼け防止指数が増大することが立証されている。UVフィルターでない物質を加えることにより少なくとも1種のUVフィルターを含む化粧品製剤の日焼け防止指数が増大することは、UV保護能力を低下させることなくサンスクリーン組成物中のUVフィルターの量を減少させる可能性を与える。したがって、本発明はさらに、少なくとも1種のUVフィルターを含むサンスクリーン組成物の耐水性を改善するためおよびまたはこの少なくとも1種のUVフィルターを含むサンスクリーン組成物の日焼け防止指数を増大させるための薬剤としての、a40~95重量のNビニルピロリドン、およびb5~60重量の疎水性修飾アクリル酸誘導体を含むコポリマーの使用を提供する。コポリマーおよびサンスクリーン製剤のさらなる成分に関する好ましい実施形態は、上に記載した説明中に見いだすことができる。同様に、本発明は、化粧品製剤の耐水性を改善する方法であって、a40~95重量のNビニルピロリドン、およびb5~60重量の疎水性修飾アクリル酸誘導体を含むコポリマーを化粧品製剤の調製に加える、前記方法を提供する。コポリマーに関する好ましい実施形態は、上に記載した説明中に見いだすことができる。実施に当たって、コポリマーは化粧品製剤の調製の任意の好適な時点で加えることができる。エマルションの場合、コポリマーは好ましくは水相に加える。好適なエマルションは、とりわけ、OWマクロエマルション、OWミクロエマルションまたはOWOエマルションであり、エマルションは、DEA19726121に記載される通りの相反転技術により得ることができる。本発明はさらに、少なくとも1種の水不溶性または水難溶性活性成分または効果物質、ならびにa40~95重量のNビニルピロリドン、およびb5~60重量の疎水性修飾アクリル酸誘導体を含む少なくとも1種のコポリマーを含む、サンスクリーン組成物および目、唇または顔用のメイクアップ組成物からなる群より選択される化粧品製剤を提供する。コポリマーに関する好ましい実施形態は、上に記載した説明中に見いだすことができる。同様に、本発明は、少なくとも1種のUVフィルター、ならびにa40~95重量のNビニルピロリドン、およびb5~60重量の疎水性修飾アクリル酸誘導体を含む少なくとも1種のコポリマーを含む、サンスクリーン組成物を提供する。コポリマーに関する好ましい実施形態は、上に記載した説明中に見いだすことができる。可能なさらなる成分および製剤タイプは、サンスクリーン組成物の議論の中で既に論じた。本発明はさらに、少なくとも1種の染料、1種の顔料または1種の効果顔料、ならびにa40~95重量のNビニルピロリドン、およびb5~60重量の疎水性修飾アクリル酸誘導体を含む少なくとも1種のコポリマーを含む、目、唇または顔用のメイクアップ組成物を提供する。コポリマーに関する好ましい実施形態は、上に記載した説明中に見いだすことができる。化粧品製剤は、透明または不透明であってよく、次のタイプまたは形態:ローション、乳液、クリーム、スプレー、シェイクウェル、泡、ゲル、クリームゲル、含水ゲル、水中油型エマルション、油中水型エマルション、油中水中油型エマルション、水中油中水型エマルション、水シリコーンエマルション、シリコーン水エマルション、水アルコール溶液、アルコール溶液、シリコーンゲル、単相油製剤、固形またはルースパウダー、口紅、界面活性剤を含まないゲルとして存在し得る。好ましくは、少なくとも1種の水不溶性または水難溶性活性成分または効果物質を含むサンスクリーン組成物および目、唇または顔用のメイクアップ組成物からなる群より選択される化粧品製剤におけるコポリマー、ならびに少なくとも1種のUVフィルターを含むサンスクリーン組成物におけるコポリマー、ならびに少なくとも1種の染料、1種の顔料または1種の効果顔料を含む目、唇または顔用のメイクアップ組成物におけるコポリマーはいずれも、a60~80重量のNビニルピロリドン、およびb20~40重量の疎水性修飾アクリル酸誘導体を含み、ここで、疎水性修飾アクリル酸誘導体は、式I式中、R1は、水素またはメチル、特にメチルであり、R2は、C8~C32アルキル、好ましくはC10~C28アルキル、特に好ましくはC12~C24アルキル、非常に好ましくはC14~C22アルキル、特にC18nアルキルであるのアクリル酸エステルまたはメタクリル酸エステルであり、かつここで、コポリマーは90重量を超える、特に95重量を超える、Nビニルピロリドンおよび疎水性修飾アクリル酸誘導体を含む。非常に好ましくは、耐水性を付与した化粧品製剤または耐水性を付与したサンスクリーン製剤または目、唇または顔用のメイクアップ組成物は、65~75重量、特に約70重量のNビニルピロリドンおよび25~35重量、特に約30重量のステアリルメタクリレートを含み、かつ、95重量を超えるNビニルピロリドンおよびステアリルメタクリレートを含む、特にNビニルピロリドンおよびステアリルメタクリレートのみからなるコポリマーを含む。好ましくは、耐水性を付与したサンスクリーン製剤は、PABA、カンファーベンザルコニウムメトスルフェート、ホモサレート、ベンゾフェノン3、フェニルベンズイミダゾールスルホン酸、テレフタリデンジカンファースルホン酸、ブチルメトキシジベンゾイルメタン、ベンジリデンカンファースルホン酸、オクトクリレン、ポリアクリルアミドメチルベンジリデンカンファー、エチルヘキシルメトキシシンナメート、PEG25PABA、イソアミルpメトキシシンナメート、エチルヘキシルトリアゾン、ドロメトリゾールトリシロキサン、ジエチルヘキシルブタミドトリアゾン、4メチルベンジリデンカンファー、3ベンジリデンカンファー、エチルヘキシルサリチレート、エチルヘキシルジメチルPABA、ベンゾフェノン4、メチレンビスベンゾトリアゾリルテトラメチルブチルフェノール、ビスイミダジレート、ビスエチルヘキシルオキシフェノールメトキシフェニルトリアジン、ポリシリコーン15、ジエチルアミノヒドロキシベンゾイルヘキシルベンゾエート、246トリス135トリアジン、メタノン11’ビス1242ヒドロキシベンゾイルフェニル、11ジ44ジフェニルブタジエン、メロシアニン誘導体、ベンジリデンマロネートUVBフィルター、二酸化チタンおよび酸化亜鉛からなる群より選択される少なくとも1種のUVフィルターを含む。耐水性を付与したサンスクリーン製剤は、特に好ましくは、ホモメンチルサリチレート、フェニルベンズイミダゾールスルホン酸、ブチルメトキシジベンゾイルメタン、オクトクリレン、エチルヘキシルメトキシシンナメート、エチルヘキシルトリアゾン、ジエチルヘキシルブタミドトリアゾン、エチルヘキシルサリチレート、メチレンビスベンゾトリアゾリルテトラメチルブチルフェノール、ビスエチルヘキシルオキシフェノールメトキシフェニルトリアジン、ジエチルアミノヒドロキシベンゾイルヘキシルベンゾエート、246トリス135トリアジン、メタノン11’ビス1242ヒドロキシベンゾイルフェニル、メロシアニン誘導体、ベンジリデンマロネートUVBフィルターおよび二酸化チタンからなる群より選択される少なくとも1種のUVフィルターを含む。メロシアニン誘導体はWO2004006878に記載されており、式またはどちらもそのEまたはZ配置で存在し得るが特に好ましい。ベンジリデンマロネートUVBフィルターは、好ましくは式またはに相当する。耐水性を増大するコポリマー、特に約70重量のNビニルピロリドンと約30重量のステアリルメタクリレートとを含むコポリマー、およびUVフィルターのエチルヘキシルトリアゾンに加えて、PABA、カンファーベンザルコニウムメトスルフェート、ホモサレート、ベンゾフェノン3、フェニルベンズイミダゾールスルホン酸、テレフタリデンジカンファースルホン酸、ブチルメトキシジベンゾイルメタン、ベンジリデンカンファースルホン酸、オクトクリレン、ポリアクリルアミドメチルベンジリデンカンファー、エチルヘキシルメトキシシンナメート、PEG25PABA、イソアミルpメトキシシンナメート、ドロメトリゾールトリシロキサン、ジエチルヘキシルブタミドトリアゾン、4メチルベンジリデンカンファー、3ベンジリデンカンファー、エチルヘキシルサリチレート、エチルヘキシルジメチルPABA、ベンゾフェノン4、メチレンビスベンゾトリアゾリルテトラメチルブチルフェノール、ビスイミダジレート、ビスエチルヘキシルオキシフェノールメトキシフェニルトリアジン、ポリシリコーン15、ジエチルアミノヒドロキシベンゾイルヘキシルベンゾエート、二酸化チタンおよび酸化亜鉛からなる群より選択される少なくとも1種の第2のUVフィルターを含む、耐水性を付与したサンスクリーン製剤が特に好ましい。同様に、耐水性を増大するコポリマー、特に約70重量のNビニルピロリドンと約30重量のステアリルメタクリレートとを含むコポリマー、およびUVフィルターのホモサレートに加えて、PABA、カンファーベンザルコニウムメトスルフェート、ベンゾフェノン3、フェニルベンズイミダゾールスルホン酸、テレフタリデンジカンファースルホン酸、ブチルメトキシジベンゾイルメタン、ベンジリデンカンファースルホン酸、オクトクリレン、ポリアクリルアミドメチルベンジリデンカンファー、エチルヘキシルメトキシシンナメート、PEG25PABA、イソアミルpメトキシシンナメート、エチルヘキシルトリアゾン、ドロメトリゾールトリシロキサン、ジエチルヘキシルブタミドトリアゾン、4メチルベンジリデンカンファー、3ベンジリデンカンファー、エチルヘキシルサリチレート、エチルヘキシルジメチルPABA、ベンゾフェノン4、メチレンビスベンゾトリアゾリルテトラメチルブチルフェノール、ビスイミダジレート、ビスエチルヘキシルオキシフェノールメトキシフェニルトリアジン、ポリシリコーン15、ジエチルアミノヒドロキシベンゾイルヘキシルベンゾエート、二酸化チタンおよび酸化亜鉛からなる群より選択される少なくとも1種の第2のUVフィルターを含む、耐水性を付与したサンスクリーン製剤が特に好ましい。同様に、耐水性を増大するコポリマー、特に約70重量のNビニルピロリドンと約30重量のステアリルメタクリレートとを含むコポリマー、およびUVフィルターのフェニルベンズイミダゾールスルホン酸に加えて、PABA、カンファーベンザルコニウムメトスルフェート、ホモサレート、ベンゾフェノン3、テレフタリデンジカンファースルホン酸、ブチルメトキシジベンゾイルメタン、ベンジリデンカンファースルホン酸、オクトクリレン、ポリアクリルアミドメチルベンジリデンカンファー、エチルヘキシルメトキシシンナメート、PEG25PABA、イソアミルpメトキシシンナメート、エチルヘキシルトリアゾン、ドロメトリゾールトリシロキサン、ジエチルヘキシルブタミドトリアゾン、4メチルベンジリデンカンファー、3ベンジリデンカンファー、エチルヘキシルサリチレート、エチルヘキシルジメチルPABA、ベンゾフェノン4、メチレンビスベンゾトリアゾリルテトラメチルブチルフェノール、ビスイミダジレート、ビスエチルヘキシルオキシフェノールメトキシフェニルトリアジン、ポリシリコーン15、ジエチルアミノヒドロキシベンゾイルヘキシルベンゾエート、二酸化チタンおよび酸化亜鉛からなる群より選択される少なくとも1種の第2のUVフィルターを含む、耐水性を付与したサンスクリーン製剤が特に好ましい。同様に、耐水性を増大するコポリマー、特に約70重量のNビニルピロリドンと約30重量のステアリルメタクリレートとを含むコポリマー、およびUVフィルターのブチルメトキシジベンゾイルメタンに加えて、PABA、カンファーベンザルコニウムメトスルフェート、ホモサレート、ベンゾフェノン3、フェニルベンズイミダゾールスルホン酸、テレフタリデンジカンファースルホン酸、ベンジリデンカンファースルホン酸、オクトクリレン、ポリアクリルアミドメチルベンジリデンカンファー、エチルヘキシルメトキシシンナメート、PEG25PABA、イソアミルpメトキシシンナメート、エチルヘキシルトリアゾン、ドロメトリゾールトリシロキサン、ジエチルヘキシルブタミドトリアゾン、4メチルベンジリデンカンファー、3ベンジリデンカンファー、エチルヘキシルサリチレート、エチルヘキシルジメチルPABA、ベンゾフェノン4、メチレンビスベンゾトリアゾリルテトラメチルブチルフェノール、ビスイミダジレート、ビスエチルヘキシルオキシフェノールメトキシフェニルトリアジン、ポリシリコーン15、ジエチルアミノヒドロキシベンゾイルヘキシルベンゾエート、二酸化チタンおよび酸化亜鉛からなる群より選択される少なくとも1種の第2のUVフィルターを含む、耐水性を付与したサンスクリーン製剤が特に好ましい。同様に、耐水性を増大するコポリマー、特に約70重量のNビニルピロリドンと約30重量のステアリルメタクリレートとを含むコポリマー、およびUVフィルターのオクトクリレンに加えて、PABA、カンファーベンザルコニウムメトスルフェート、ホモサレート、ベンゾフェノン3、フェニルベンズイミダゾールスルホン酸、テレフタリデンジカンファースルホン酸、ブチルメトキシジベンゾイルメタン、ベンジリデンカンファースルホン酸、ポリアクリルアミドメチルベンジリデンカンファー、エチルヘキシルメトキシシンナメート、PEG25PABA、イソアミルpメトキシシンナメート、エチルヘキシルトリアゾン、ドロメトリゾールトリシロキサン、ジエチルヘキシルブタミドトリアゾン、4メチルベンジリデンカンファー、3ベンジリデンカンファー、エチルヘキシルサリチレート、エチルヘキシルジメチルPABA、ベンゾフェノン4、メチレンビスベンゾトリアゾリルテトラメチルブチルフェノール、ビスイミダジレート、ビスエチルヘキシルオキシフェノールメトキシフェニルトリアジン、ポリシリコーン15、ジエチルアミノヒドロキシベンゾイルヘキシルベンゾエート、二酸化チタンおよび酸化亜鉛からなる群より選択される少なくとも1種の第2のUVフィルターを含む、耐水性を付与したサンスクリーン製剤が特に好ましい。同様に、耐水性を増大するコポリマー、特に約70重量のNビニルピロリドンと約30重量のステアリルメタクリレートとを含むコポリマー、およびUVフィルターのエチルヘキシルメトキシシンナメートに加えて、PABA、カンファーベンザルコニウムメトスルフェート、ホモサレート、ベンゾフェノン3、フェニルベンズイミダゾールスルホン酸、テレフタリデンジカンファースルホン酸、ブチルメトキシジベンゾイルメタン、ベンジリデンカンファースルホン酸、オクトクリレン、ポリアクリルアミドメチルベンジリデンカンファー、PEG25PABA、イソアミルpメトキシシンナメート、エチルヘキシルトリアゾン、ドロメトリゾールトリシロキサン、ジエチルヘキシルブタミドトリアゾン、4メチルベンジリデンカンファー、3ベンジリデンカンファー、エチルヘキシルサリチレート、エチルヘキシルジメチルPABA、ベンゾフェノン4、メチレンビスベンゾトリアゾリルテトラメチルブチルフェノール、ビスイミダジレート、ビスエチルヘキシルオキシフェノールメトキシフェニルトリアジン、ポリシリコーン15、ジエチルアミノヒドロキシベンゾイルヘキシルベンゾエート、二酸化チタンおよび酸化亜鉛からなる群より選択される少なくとも1種の第2のUVフィルターを含む、耐水性を付与したサンスクリーン製剤が特に好ましい。同様に、耐水性を増大するコポリマー、特に約70重量のNビニルピロリドンと約30重量のステアリルメタクリレートとを含むコポリマー、およびUVフィルターのエチルヘキシルサリチレートに加えて、PABA、カンファーベンザルコニウムメトスルフェート、ホモサレート、ベンゾフェノン3、フェニルベンズイミダゾールスルホン酸、テレフタリデンジカンファースルホン酸、ブチルメトキシジベンゾイルメタン、ベンジリデンカンファースルホン酸、オクトクリレン、ポリアクリルアミドメチルベンジリデンカンファー、エチルヘキシルメトキシシンナメート、PEG25PABA、イソアミルpメトキシシンナメート、エチルヘキシルトリアゾン、ドロメトリゾールトリシロキサン、ジエチルヘキシルブタミドトリアゾン、4メチルベンジリデンカンファー、3ベンジリデンカンファー、エチルヘキシルジメチルPABA、ベンゾフェノン4、メチレンビスベンゾトリアゾリルテトラメチルブチルフェノール、ビスイミダジレート、ビスエチルヘキシルオキシフェノールメトキシフェニルトリアジン、ポリシリコーン15、ジエチルアミノヒドロキシベンゾイルヘキシルベンゾエート、二酸化チタンおよび酸化亜鉛からなる群より選択される少なくとも1種の第2のUVフィルターを含む、耐水性を付与したサンスクリーン製剤が特に好ましい。同様に、耐水性を増大するコポリマー、特に約70重量のNビニルピロリドンと約30重量のステアリルメタクリレートとを含むコポリマー、およびUVフィルターのメチレンビスベンゾトリアゾリルテトラメチルブチルフェノールに加えて、PABA、カンファーベンザルコニウムメトスルフェート、ホモサレート、ベンゾフェノン3、フェニルベンズイミダゾールスルホン酸、テレフタリデンジカンファースルホン酸、ブチルメトキシジベンゾイルメタン、ベンジリデンカンファースルホン酸、オクトクリレン、ポリアクリルアミドメチルベンジリデンカンファー、エチルヘキシルメトキシシンナメート、PEG25PABA、イソアミルpメトキシシンナメート、エチルヘキシルトリアゾン、ドロメトリゾールトリシロキサン、ジエチルヘキシルブタミドトリアゾン、4メチルベンジリデンカンファー、3ベンジリデンカンファー、エチルヘキシルサリチレート、エチルヘキシルジメチルPABA、ベンゾフェノン4、ビスイミダジレート、ビスエチルヘキシルオキシフェノールメトキシフェニルトリアジン、ポリシリコーン15、ジエチルアミノヒドロキシベンゾイルヘキシルベンゾエート、二酸化チタンおよび酸化亜鉛からなる群より選択される少なくとも1種の第2のUVフィルターを含む、耐水性を付与したサンスクリーン製剤が特に好ましい。同様に、耐水性を増大するコポリマー、特に約70重量のNビニルピロリドンと約30重量のステアリルメタクリレートとを含むコポリマー、およびビスエチルヘキシルオキシフェノールメトキシフェニルトリアジンに加えて、PABA、カンファーベンザルコニウムメトスルフェート、ホモサレート、ベンゾフェノン3、フェニルベンズイミダゾールスルホン酸、テレフタリデンジカンファースルホン酸、ブチルメトキシジベンゾイルメタン、ベンジリデンカンファースルホン酸、オクトクリレン、ポリアクリルアミドメチルベンジリデンカンファー、エチルヘキシルメトキシシンナメート、PEG25PABA、イソアミルpメトキシシンナメート、エチルヘキシルトリアゾン、ドロメトリゾールトリシロキサン、ジエチルヘキシルブタミドトリアゾン、4メチルベンジリデンカンファー、3ベンジリデンカンファー、エチルヘキシルサリチレート、エチルヘキシルジメチルPABA、ベンゾフェノン4、メチレンビスベンゾトリアゾリルテトラメチルブチルフェノール、ビスイミダジレート、ポリシリコーン15、ジエチルアミノヒドロキシベンゾイルヘキシルベンゾエート、二酸化チタンおよび酸化亜鉛からなる群より選択される少なくとも1種の第2のUVフィルターを含む、耐水性を付与したサンスクリーン製剤が特に好ましい。同様に、耐水性を増大するコポリマー、特に約70重量のNビニルピロリドンと約30重量のステアリルメタクリレートとを含むコポリマー、およびUVフィルターのジエチルアミノヒドロキシベンゾイルヘキシルベンゾエートに加えて、PABA、カンファーベンザルコニウムメトスルフェート、ホモサレート、ベンゾフェノン3、フェニルベンズイミダゾールスルホン酸、テレフタリデンジカンファースルホン酸、ブチルメトキシジベンゾイルメタン、ベンジリデンカンファースルホン酸、オクトクリレン、ポリアクリルアミドメチルベンジリデンカンファー、エチルヘキシルメトキシシンナメート、PEG25PABA、イソアミルpメトキシシンナメート、エチルヘキシルトリアゾン、ドロメトリゾールトリシロキサン、ジエチルヘキシルブタミドトリアゾン、4メチルベンジリデンカンファー、3ベンジリデンカンファー、エチルヘキシルサリチレート、エチルヘキシルジメチルPABA、ベンゾフェノン4、メチレンビスベンゾトリアゾリルテトラメチルブチルフェノール、ビスイミダジレート、ビスエチルヘキシルオキシフェノールメトキシフェニルトリアジン、ポリシリコーン15、二酸化チタンおよび酸化亜鉛からなる群より選択される少なくとも1種の第2のUVフィルターを含む、耐水性を付与したサンスクリーン製剤が特に好ましい。同様に、耐水性を増大するコポリマー、特に約70重量のNビニルピロリドンと約30重量のステアリルメタクリレートとを含むコポリマー、およびUVフィルターの246トリス135トリアジンに加えて、PABA、カンファーベンザルコニウムメトスルフェート、ホモサレート、ベンゾフェノン3、フェニルベンズイミダゾールスルホン酸、テレフタリデンジカンファースルホン酸、ブチルメトキシジベンゾイルメタン、ベンジリデンカンファースルホン酸、オクトクリレン、ポリアクリルアミドメチルベンジリデンカンファー、エチルヘキシルメトキシシンナメート、PEG25PABA、イソアミルpメトキシシンナメート、エチルヘキシルトリアゾン、ドロメトリゾールトリシロキサン、ジエチルヘキシルブタミドトリアゾン、4メチルベンジリデンカンファー、3ベンジリデンカンファー、エチルヘキシルサリチレート、エチルヘキシルジメチルPABA、ベンゾフェノン4、メチレンビスベンゾトリアゾリルテトラメチルブチルフェノール、ビスイミダジレート、ビスエチルヘキシルオキシフェノールメトキシフェニルトリアジン、ポリシリコーン15、ジエチルアミノヒドロキシベンゾイルヘキシルベンゾエート、二酸化チタンおよび酸化亜鉛からなる群より選択される少なくとも1種の第2のUVフィルターを含む、耐水性を付与したサンスクリーン製剤が特に好ましい。同様に、耐水性を増大するコポリマー、特に約70重量のNビニルピロリドンと約30重量のステアリルメタクリレートとを含むコポリマー、およびUVフィルターのメタノン11’ビス1242ヒドロキシベンゾイルフェニルに加えて、PABA、カンファーベンザルコニウムメトスルフェート、ホモサレート、ベンゾフェノン3、フェニルベンズイミダゾールスルホン酸、テレフタリデンジカンファースルホン酸、ブチルメトキシジベンゾイルメタン、ベンジリデンカンファースルホン酸、オクトクリレン、ポリアクリルアミドメチルベンジリデンカンファー、エチルヘキシルメトキシシンナメート、PEG25PABA、イソアミルpメトキシシンナメート、エチルヘキシルトリアゾン、ドロメトリゾールトリシロキサン、ジエチルヘキシルブタミドトリアゾン、4メチルベンジリデンカンファー、3ベンジリデンカンファー、エチルヘキシルサリチレート、エチルヘキシルジメチルPABA、ベンゾフェノン4、メチレンビスベンゾトリアゾリルテトラメチルブチルフェノール、ビスイミダジレート、ビスエチルヘキシルオキシフェノールメトキシフェニルトリアジン、ポリシリコーン15、ジエチルアミノヒドロキシベンゾイルヘキシルベンゾエート、二酸化チタンおよび酸化亜鉛からなる群より選択される少なくとも1種の第2のUVフィルターを含む、耐水性を付与したサンスクリーン製剤が特に好ましい。本発明によりNビニルピロリドンと疎水性修飾アクリル酸誘導体とを含む上記のコポリマーを化粧品製剤の耐水性を改善するための薬剤として使用すると、皮膚に塗布した時に蝋のような、ベタベタした、または油っぽい印象を残さない、優れた耐水性を有する化粧品製剤が得られる。本発明の使用において使用されるコポリマーは、化粧品製剤の調製中に、水相または油相に問題なく組み込むことができる。固体の混合物中に粉末の形態でコポリマーを組み込むことも可能である。さらに、本発明により上記のコポリマーを使用すると、少なくとも1種のUVフィルターを含むサンスクリーン組成物の場合、耐水性の増大に加えて、または耐水性の増大とは独立して、日焼け防止指数が増大する。上記のNビニルピロリドンと疎水性修飾アクリル酸誘導体とのコポリマーを含む本発明の化粧品製剤は、皮膚に塗布した時に蝋のような、ベタベタした、または油っぽい印象を残さない、優れた耐水性を特徴とする。本発明を以下の実施例により例証するが、これらは本発明を限定しない。実施例1:耐水性サンスクリーン製剤の調製AntaronV220は、米国ではGanexV220として知られており、ISP製の長鎖アルファオレフィンビニルピロリドンコポリマーである。コポリマー1は、約70重量のNビニルピロリドンおよび約30重量のステアリルメタクリレートを含み、かつ、99重量を超えるNビニルピロリドンおよびステアリルメタクリレートを含むコポリマーである。コポリマー1は、欧州特許1669374A1の実施例5に記載される方法に従って調製され、まず水性分散液の形で得られ、次いで欧州特許1669374A1の実施例に記載される通りの噴霧乾燥の結果、乾燥した流動性の粉末として得られる。コポリマー1は451のK値エタノール中、濃度1を有し、これは約136000gmolの分子量に相当する。調製:相Aおよび相Bを別々に約85°Cに加熱した。相Bを攪拌しながら相Aに加え、混合物ABをホモジナイズした。混合物ABを攪拌しながら約30°Cに冷却した。相Cを攪拌しながら混合物ABに加え、混合物をホモジナイズした後、攪拌しながら室温に冷却した。実施例2:COLIPAによるinvivoSPF値の測定invivoSPF値は、COLIPAにより推奨されるガイドラインInternationalSunProtectionFactorTestMethodに従って外部研究所により測定された。SPFinvivo:COLIPAのinvivo測定法に従ってproDERMInstituteforAppliedDermatologicalResearchGmbHにより測定されたinvivoのSPF値。独立した研究所により測定されたinvivoSPF値は、本発明による実施例B1が2つの比較例V1耐水性を増大するための追加のポリマーを加えないおよびV2耐水性を増大するための追加のポリマーとしてAntaronV220を加えると比較してかなり高いinvivoSPF値を有することを示している。これは、コポリマー1を加えることにより、日焼け防止指数の増加がもたらされることを意味する。実施例3:COLIPAinvivo高耐水性試験法による耐水性の測定COLIPAによりGuidelinesforEvaluatingSunProductWaterResistanceにおいて推奨されるinvivo法に従って、高耐水性値を測定した。製剤V1の高耐水性値は50よりも有意に低く、これは、COLIPA法によれば、その製剤が高耐水性でないことを意味する。製剤V2およびB1の高耐水性値は非常に類似しており、50よりも有意に高く、これは、両方の製剤が同程度の耐水性を有し、COLIPA法によれば、両方の製剤が高耐水性であることを示す。ここで、invivo高耐水性試験は、AntaronV220およびコポリマー1の両方のポリマーが、高耐水性と呼ぶことができるという意味でサンスクリーン製剤の耐水性を増大させることを示している。実施例4:MMAプレート上でのinvitro接触角測定による耐水性の測定方法の説明:使用する基板は、COLIPAにより2007年に刊行され、2009に改訂されたInVitroUVAMethodにおいて推奨される通りに表面を粗くしたポリメチルメタクリレートプレートである。これらのPMMAプレートは、SchoenbergGmbHCoKGにより製造および販売されている。決められた表面粗さは、水流動法におけるサンドブラストにより作られる。2μmの粗さを有するプレートを下に記載する方法に使用する。試験する製剤を、COLIPAにより2007年に刊行され、2009に改訂されたInVitroUVAMethodに記載されるものと同じ原理に従ってPMMAプレートに塗布する。PMMAプレートあたりの塗布量は100mgcm2である。製剤あたり3回の測定を実施する。すなわち、同じ製剤を3枚のプレートに塗布する。最初に重さを量った後、あらかじめ製剤により飽和させた使い捨てのラテックス製指サックを付けた人差し指を使って、製剤をプレート上に均一に広げ、小さい円を描く動きを用いてこする。角も満たされていることが重要である。エマルションが壊れた透明になった後すぐに、プレートにわずかな圧力を加えながら水平の筋を付ける動きによる処理もおこなう。この工程の後、プレートを遮光したボール紙の箱の中に室温で30分間保管する。次に、プレートの測定をおこなう。KruessGmbHHamburgドイツ製の接触角測定装置イージードロップおよび付属するソフトウェアDSA1を用いて手動で接触角を測定する。2mlのシリンジにGLTGesellschaftfuerLoettechnikmbHPforzheimドイツ製の内径048mmおよび外径086mmのポリプロピレンチューブArt5125PPSBを有する精密投薬針を取り付ける。シリンジのシリンダーを取り除き、そのプランジャーを回転式ステンレススチールシリンダー上に置く。この装置をシリンジの上に置いて、一定量の水をより正確に適用できるようにする。滴下には、182MOhm×cmの絶縁抵抗を有する二回蒸留した水を用いる。それぞれのプレートに30滴の水を滴下する。各液滴は滴下の直後に測定して、ベースラインを正確に5秒に調節する。ここで、05秒ごとに画像を記録する。ソフトウェアDSA1により液滴の輪郭を評価するために接線法1のみを使用するウェブサイトhttpwwwkrussdedetheoriemessungenkontaktwinkelmessungdeskontaktwinkelshtmlを参照されたい。液滴ごとに、5秒の測定の間に約10の画像が記録されるので、約10の接触角が測定される。ソフトウェアによりこれらから平均を計算する。プレートあたり30滴を滴下することにより、30の接触角が得られ、そこから平均を計算する。製剤の接触角は3枚のプレートから計算された平均である。測定された接触角から、製剤の疎水性についての言明が可能である。接触角が大きいほど、製剤の疎水性が高い。また、製剤の疎水性が高いほど、製剤の撥水性および耐水性が高い。ここで、接触角測定法の結果は、製剤V1が非常に小さい接触角を有することを示している。製剤V2およびB1はそれよりも有意に大きい接触角を有する。コポリマー1を含むB1は、AntaronV220を含むV2よりもさらに大きい接触角を有する。実施例5:SPF7を有する耐水性サンスクリーン製剤の調製調製:相Aおよび相Bを別々に約85°Cに加熱した。相Bを攪拌しながら相Aに加え、混合物ABをホモジナイズした。混合物ABを攪拌しながら約30°Cに冷却した。相Cを攪拌しながら混合物ABに加え、混合物をホモジナイズした後、攪拌しながら室温に冷却した。実施例6:実施例4に記載される測定法を用いたPMMAプレート上でのinvitro接触角測定による耐水性の測定ここで、接触角測定法の結果は、製剤V3が非常に小さい接触角を有することを示している。製剤V4の接触角は製剤V3の接触角よりも少し大きいが、接触角は中程度である。製剤B2は製剤V3およびV4よりも有意に大きい接触角を有する。コポリマー1を含む製剤B2は、AntaronV216を含むV4よりもはるかに大きい接触角を有する。実施例7:SPF14を有する耐水性サンスクリーン製剤の調製LexfilmSunは、InolexChemicalCompanyの製品である。SoltexOPTは、DowAdvancedMaterials製のアクリレートテトラポリマーの濃度48の分散液である。コポリマー1の場合と同様に、コポリマー2は、70重量のNビニルピロリドンおよび30重量のステアリルメタクリレートを含み、かつ、99重量を超えるNビニルピロリドンおよびステアリルメタクリレートを含むコポリマーである。コポリマー2は、より低いモル質量を設定する点を除いて、原則としてコポリマー1と同じ工程により調製される。コポリマー2は、248のK値エタノール中、濃度1を有する。調製:相Aおよび相Bを別々に約85°Cに加熱した。相Bを攪拌しながら相Aに加え、混合物ABをホモジナイズした。混合物ABを攪拌しながら約30°Cに冷却した。相Cを攪拌しながら混合物ABに加え、混合物をホモジナイズした後、攪拌しながら室温に冷却した。実施例8:実施例4に記載される測定法を用いたPMMAプレート上でのinvitro接触角測定による耐水性の測定ここで、接触角測定法の結果は、製剤V5が非常に小さい接触角を有することを示している。製剤V7およびV8の接触角は非常に低く、測定限界未満である。製剤V6、B3、B4およびB5は、製剤V5、V7およびV8よりもかなり大きい接触角を有する。LexfilmSunを含む製剤V7およびSoltexOPTを含む製剤V8は、ポリマーを含まないプラセボV5よりも小さい接触角を示す。これらの実施例において、ポリマーLexfilmSunおよびSoltexOPTはどちらも、それぞれ製剤の耐水性を減少させるように見える。製剤B3およびB4は正確に同じ接触角を有し、これは、製剤の耐水性を増大させるために、コポリマー1を、まず油相に組み込むことも、あるいはまず水相に組み込むことも可能であり、それにより認識可能な違いを生じることはないことを示している。コポリマー1を含む製剤B3とコポリマー2を含む製剤B5の接触角は非常に類似しており、どちらの接触角もAntaronV220を含む製剤V6の接触角よりも大きい。451のK値エタノール中、濃度1を有するコポリマー1および248のK値エタノール中、濃度1を有するコポリマー2は、ここで、AntaronV220よりも優れた耐水性増大の性能を示す。実施例9:SPF18を有する二酸化チタンを含む耐水性サンスクリーン製剤の調製調製:相Aを85°Cに加熱し、相Aが完全に融解した後、相Bを加えた。混合物ABをホモジナイズした。相Cを約85°Cに加熱し、短時間ホモジナイズした後、混合物ABに加えてホモジナイズした。混合物ABCを冷却条件下で攪拌した。約30°Cで、相Dを加えた。次に、混合物ABCDを後からホモジナイズし、攪拌しながら室温に冷却した。実施例10:実施例4に記載される測定法を用いたPMMAプレート上でのinvitro接触角測定による耐水性の測定ここで、接触角測定法の結果は、製剤V9が非常に小さい接触角を有すること、および製剤V10およびB6がより大きい接触角を有することを示している。コポリマー1を含む製剤B6は、少なくとも、AntaronV220を含む製剤V10と同程度の耐水性を有する。実施例11:SPF16を有する酸化亜鉛を含む耐水性サンスクリーン製剤の調製調製:相Aを85°Cに加熱し、相Aが完全に融解した後、相Bを加えた。混合物ABをホモジナイズした。相Cを約85°Cに加熱し、短時間ホモジナイズした後、混合物ABに加えてホモジナイズした。混合物ABCを冷却条件下で攪拌した。約30°Cで、相Dを加えた。次に、混合物ABCDを後からホモジナイズし、攪拌しながら室温に冷却した。実施例12:実施例4に記載される測定法を用いたPMMAプレート上でのinvitro接触角測定による耐水性の測定ここで、接触角測定法の結果は、製剤V11が中程度の接触角を有すること、および製剤V12およびB7がそれよりもかなり大きい接触角を有することを示している。コポリマー1を含む製剤B7は、AntaronV220を含む製剤V12よりも一層大きい接触角を有し、したがって、一層大きい耐水性を有する。実施例13:SPF30を有する耐水性サンスクリーン製剤の調製調製:相Aを85°Cに加熱し、相Aが完全に融解した後、相Bを加えた。混合物ABをホモジナイズした。相Cを約85°Cに加熱し、短時間ホモジナイズした後、混合物ABに加えてホモジナイズした。混合物ABCを冷却条件下で攪拌した。約30°Cで、相Dを加えた。次に、混合物ABCDを後からホモジナイズし、攪拌しながら室温に冷却した。実施例14:実施例4に記載される測定法を用いたPMMAプレート上でのinvitro接触角測定による耐水性の測定ここで、接触角測定法の結果は、製剤V13およびV14が中程度の接触角を有することを示している。V14の接触角はV13の接触角よりも少し大きいが、製剤B8の接触角よりも小さい。コポリマー1を含む製剤B8は、プラセボ製剤V13およびAntaronV220を含む製剤V14よりも有意に高い耐水性を有する。実施例15:耐水性アイライナーの調製相Dにおいて使用したReflecks顔料は、ReflecksDimensionsLuminousRedである。製剤V15およびV16の調製:相AおよびBをそれぞれ別々に80°Cに加熱した。ホモジナイザーを用いて攪拌しながら8000~9000rpmで2分間、相Aを相Bに加えた。次に、混合物ABを冷却条件下で攪拌した。40°Cよりも低い温度で、ホモジナイザーを用いて攪拌しながら9000rpmで1分間、相Cを加えた。最後に、顔料相Dを加えて、攪拌機を用いて10分間攪拌した。製剤B9の調製:相AおよびBをそれぞれ別々に80°Cに加熱した。次に、ホモジナイザーを用いて攪拌しながら8000~9000rpmで2分間、相Aを相Bの中に混合した。次に、混合物ABを冷却条件下で攪拌した。40°Cよりも低い温度で、ホモジナイザーを用いて攪拌しながら9000rpmで1分間、相Fを混合物ABに混合した。次に、相D顔料を加えて、攪拌機を用いて10分間攪拌した。相Fの調製に関する注記:コポリマー1をエタノールに溶解し、EuxylPE9010を混合した。実施例16:迅速耐水試験アイライナーアプリケーターを用いて、通常まぶたにおこなうように、ガラスプレート上に製剤V15、V16およびB9のそれぞれの線を描いた。3種のサンプルの3つの線を、同じガラスプレート上に互いに並べて描いた。ガラスプレートを冷たい飲料水で満たされたビーカーの中に置き、室温で60時間以上、その状態で水中に放置した。プレートを取り出すと、製剤V15およびV16の線はすぐに溶けてなくなった。製剤B9の線は依然としてプレートにしっかりと付着していた。指を用いてこすった時に初めて、製剤B9の線は溶解した。実施例17:実施例4に記載される測定法を用いたPMMAプレート上でのinvitro接触角測定による耐水性の測定ここで、接触角測定法の結果は、製剤V15およびV16が同様の中程度の接触角を有することを示している。製剤B9の接触角は非常に大きく、製剤B15およびB16の接触角よりも有意に大きい。したがって、コポリマー1を含む製剤B9は、プラセボ製剤V16およびLuvisetShapeを含む製剤V15よりも有意に高い耐水性を有する。これは、迅速耐水試験において既に証明されている実施例16。さらなる製剤例:以下の化粧品製剤を、当業者が公知の方法により調製した。以下の製剤において、次の意味が適用される。:水性分散液の形態の微粒子状有機UVフィルター、ここで、微粒子は50~200nmの粒径を有し;表中の重量データは活性成分UVフィルターのみに対するものである。:微粒子状有機UVフィルター、ここで、活性成分はカプセル化された形で存在し、粒子は50~200nmの粒径を有し;表中の重量データは活性成分UVフィルターのみに対するものである。微粒子状無機UVフィルター、ここで、微粒子は50~200nmの粒径を有し;表中の重量データは活性成分のみに対するものである。式またはのメロシアニン:WO2004006878に記載される通りのメロシアニン誘導体で、式またはに相当し、そのEまたはZ配置の両方で存在し得る。式またはのマロネート:式またはに相当するベンジリデンマロネートUVBフィルター。耐水性サンスクリーンエマルション耐水性サンスクリーンクリーム耐水性ゲルクリーム乳化剤を含まない耐水性サンスクリーン製剤水溶性サンスクリーンスプレー耐水性および発泡性水中油型サンスクリーンローション耐水性口紅耐水性油中水型エマルション耐水性水シリコーンサンスクリーンローション耐水性ゲル耐水性透明ゲル耐水性シリコーン水サンスクリーンクリーム耐水性クリームトゥパウダー製剤耐水性含水ゲル製剤耐水性粉末メイクアップ製剤耐水性水中油型メイクアップ製剤水を含まない耐水性メイクアップ製剤耐水性PITサンスクリーンスプレー耐水性ピッカリングローション耐水性マスカラ